FR 2820054 A1 20020802 FR 0101085 A 20010126 L'invention se rapporte au domaine de l'électrochimie solide. La cellule électrochimique élémentaire mise en oeuvre pour séparer l'oxygène de l'air ou d'un mélange gazeux le contenant, est constituée généralement d'un système ternaire électrolyte solide/électrodes/collecteurs de courant. Les électrolytes solides utilisés, pour la séparation de l'oxygène de mélange gazeux, sont des oxydes céramiques dopés qui, à la température d'utilisation, se présentent sous forme d'un réseau cristallin possédant des lacunes en ions oxydes. Les structures cristallines associées peuvent être, par exemple, des phases cubique, fluorite, pérovskite, Brown-millerite, dites d'Aurivillius ; J. C. Boivin et G. Mairesse ont référencé toutes les phases cristallines conducteurs anioniques 02-dans un article général (Chem. Mat. ; 1998, p. 2870-2888 ;"Récent Material Developments in Fast Oxide Ion Conductors"). Les matériaux d'électrodes associés à l'électrolyte solide sont généralement des pérovskites. Ce sont des matériaux possédant une structure cristalline de type AB03 ou M'BB'06 (A, A' : lanthanide et/ou actinide ; B, B' : métaux de transition) fondée sur la structure de la pérovskite naturelle, CaTi03. Ces matériaux présentent de bonnes propriétés de conductivité mixte (ionique et électronique), grâce à cette structure cristalline cubique, dans laquelle les ions métalliques se trouvent aux sommets et au centre d'un cube élémentaire et les ions oxygène aux milieux des arêtes de ce cube. Les matériaux d'électrodes peuvent aussi être des mélanges matériaux pérovskites/conducteur purement ionique ou encore des mélanges à base de matériaux possédant d'autres phases cristallines, par exem- ple de type Aurivillius, Brown-millerite ou pyrochlore. Le collectage de courant est assuré, soit par un métal ou une laque de métal, soit par un mélange métal/céramique"oxyde inerte"telle que l'alumine, soit par un mélange métal/carbure tel que le carbure de silicium ou par un mélange métal/nitrure tel que le nitrure de silicium, dans lequel le rôle principal de l'oxyde, du carbure ou du nitrure est de bloquer mécaniquement les phénomènes de ségrégation/frittage apparaissant du fait des hautes températures de fonctionnement (700 OC ganites de lanthane dopés au strontium, soit par un mélange métal/céramique oxyde"conducteur ionique"tel que la zircone stabilisée à l'yttrium. Cependant, la demanderesse a constaté que lorsque l'on fait fonctionner, à une température comprise entre 700 et 900 OC, que ce soit à pression atmosphérique, soit sous pression interne d'oxygène comprise entre 1 et 5os105 Pa. (1-50 bars), soit sous pression externe d'oxygène comprise entre 100 et 150x105 Pa. (100-150 bars), une cellule électrochimique tubulaire, dans laquelle l'électrolyte solide est de l'oxyde de zirconium stabilisé avec 8% (molaire) d'oxyde d'yttrium (YSZ 8%), les électrodes sont en Lao, 9Sro, iMnO3-6. (LSM) et les collecteurs de courant sont une laque d'argent, on observe un vieillissement accéléré de cette cellule. Ceci se traduit par une augmentation de 70% du voltage de la cellule en 40 heures de fonctionnement. En remplaçant les collecteurs de courant en laque d'argent par des collecteurs de courant"cermet", mélanges métal/céramiques, Ag/YSZ (8%) (50/50, % en volume) ou Ag/LSM (50/50, % en volume), le vieillissement est fortement ralenti. Le phénomène de dégradation n'est cependant pas totalement supprimé car lion constate une augmentation de 6 à 20 % du voltage total pour 100 heures de fonctionnement. Lorsque l'on travaille sous une pression interne d'oxygène comprise entre 1 et 50x105 Pa (1-50 bars) pour des températures comprises entre 750oC et 800 OC, on peut observer aussi une baisse du rendement faradique et une chute du potentiel. L. S. Wang et S. A. Barnett ont décrit l'utilisation de LaCoO3 pour recouvrir des cellules à base de zircone stabilisée recouvertes d'un mélange Ag/YSZ. Ces travaux ont montré qu'après 150 heures de fonctionnement à 750 OC, le système YSZ/Ag-YSZ (50/50)/couche LaCoO3 ne perdait pas d'argent, contrairement au système sans couche"protectrice"de LaCoO3, pour lequel il y avait ségrégation et perte en masse d'argent par évaporation au cours du temps. Cependant, la pérovskite LaCoO3 ne présente pas de bonnes propriétés de conductivité mixte. La demanderesse est partie de l'hypothèse que, dans le cas de collecteurs de courant à base de laque d'argent, le vieillissement ou dégradation du système (1 20 x 105 Pa) et à température élevée (8000C), étaient les conséquences d'une mauvaise architecture de la cellule utilisée. On entend par architecture, les structures et microstructures des différents matériaux constituant la membrane céramique, à savoir l'électrolyte solide (YSZ 8% mol., zircone stabilisée à l'yttrium), l'électrode (LSM : manganite de lanthane dopé au strontium) et le collecteur de courant (laque d'argent ou cermet argent/céramique oxyde ou non côté cathodique ; laque d'or côté anodique). On entend par structure, le système d'empilements choisi ainsi que l'ordre des différents dépôts pour élaborer une cellule électrochimique (électrolyte solide /électrode/collecteur de courant) ainsi que les formes géométriques (tube, plaque) des membranes. On entend par microstructure, les épaisseurs, les compacités, les surfaces et rugosités développées au niveau des différents matériaux caractérisant la membrane, les tailles et morphologies des grains et/ou des particules des divers matériaux, les porosités inter et intra granulaires de l'électrolyte solide, la nature (morphologie) de la surface de l'électrolyte solide, les porosités et empilements de particules des différents dépôts (électrode, collecteur de courant). Elle a supposé que l'emploi d'argent comme collecteur de courant dans certaines conditions de fonctionnement (température, pression d'oxygène, densité de courant appliquée) avait pour conséquence une ségrégation/frittage de ce métal à des températures supérieures à 750 OC, son évaporation, accentuée par le balayage sous air chaud de la cellule, à des températures supérieures à 700 OC et sa diffusion sous pression (20 x 105 Pa) à travers l'électrolyte solide à température élevée ( > 780 C). Cette diffusion pouvait être liée non seulement aux conditions opératoires permettant la présence éventuelle d'argent sous forme quasi-liquide, mais également à l'emploi de membranes céramiques de compacité faible (inférieure à 95 %), qui possèdent une porosité inter et intra granulaire élevée ainsi qu'à une microstructure inappropriée, tant en termes de taille des grains de l'électrolyte solide, que de joints entre les grains. Après avoir observé après fonctionnement, un décollement des dépôts électrode/collecteur de courant de la surface interne de la membrane, c'est à dire sur le côté anodique où est produit l'oxygène et un décollement des interfa- ces électrode/collecteur de courant dans les cellules utilisées jusqu'à présent, elle a aussi supposée que ce phénomène pouvait être en relation avec l'absence de surface spécifique et rugosité développée en surface interne ou externe de l'électolyte solide. La demanderesse a donc cherché un moyen de limiter, voire d'arrêter, les dégradations décrites ci-dessus. C'est pourquoi, l'invention a pour objet une membrane céramique conductrice par ions oxyde, caractérisée en ce qu'elle comprend un volume fini non nul d'épaisseur totale non nulle E, comprenant : a) une couche dense (CD) d'un électrolyte solide ayant, à la température d'électrolyse, une structure cristalline conductrice par ions oxydes, d'épaisseur non nulle eo et de surfaces externes opposées So et S'o identiques ou différentes, b) une couche dite d'accrochage (CA), possédant, soit une structure cristalline conductrice par ions oxyde, soit une structure cristalline conductrice mixte, soit un mélange des deux structures cristallines précitées, plaquée sur la surface So de la couche dense (CD), ayant une épaisseur ei non nulle, une surface externe Si, une surface spécifique si, et une rugosité Ri. c) de deux électrodes poreuses (EP) et (EP'), conductrices mixtes, de compositions chimiques identiques ou différentes, plaquées, l'une sur la surface Si de (CA) et l'autre sur la surface S'o de (CD), lesdites électrodes ayant respectivement des surfaces externes S2 et S'2 non nulles, identiques ou différentes et des épaisseurs non nulles es, et e'2, identiques ou différentes, et d) de deux collecteurs de courant poreux (CC) et (CC'), de compositions chimiques identiques ou différentes, plaqués sur les surfaces S2 et S'2 de (EP) et (EP'), lesdits collecteurs de courant (CC) et (CC'), ayant respectivement des surfaces externe 83 et 83'non nulles, identiques ou différentes et des épaisseurs non nulles, e3 et e'3, identiques ou différentes, e) d'au moins une couche poreuse de revêtement (ER) constituée d'un matériau ou d'un mélange de matériaux, chimiquement compatible avec les matériaux, ou les mélanges de matériaux, desdits électrodes, collecteurs de courant, couche d'accrochage et électrolyte solide, dont la température de frittage est très proche des températures de frittage des matériaux, ou des mélanges de matériaux constituant lesdits électrodes, collecteurs de courant, couche d'accrochage et électrolyte solide, ladite couche (ER) étant plaquée soit sur la surface S3 de (CC), soit sur la surface S3'de (CC'), ladite couche de revêtement ayant une surface aceS4, et une épaisseur e4 non nulle, et caractérisée en ce que l'épaisseur E du volume de ladite membrane, est égale à la somme des épaisseurs de chacun des éléments cités. Selon un premier aspect particulier, l'invention a pour objet une membrane telle que définie ci-dessus, dans laquelle le volume fini d'épaisseur E, comprend une deuxième couche d'accrochage (CA'), possédant, soit une structure cristalline conductrice par ions oxyde, soit une structure cristalline conductrice mixte, soit un mélange des deux structures cristallines précitées, plaquée sur la surface S'o de la couche dense (CD), et sur la surface externe S', de laquelle, est plaquée l'électrode (EP'), ladite couche (CA') ayant une épaisseur e'1 non nulle, une surface spécifique s'io, et une rugosité Rl, Selon un deuxième aspect particulier, l'invention a pour objet une membrane telle que définie ci-dessus, dans laquelle le volume fini d'épaisseur E, comprend une deuxième couche poreuse de revêtement (ER') constituée d'un matériau ou d'un mélange de matériaux, chimiquement compatibles avec les matériaux ou les mélanges de matériaux, desdits électrodes, collecteurs de courant, couches d'accrochage et électrolyte solide, dont la température de frittage est très proche des températures de frittage des matériaux ou des mélanges de matériaux constituant lesdits électrodes, collecteurs de courant et électrolyte solide, ladite couche (ER) étant plaquée sur celle des surfaces S's de (CC') ou S3 de (CC), qui n'est pas revêtue de la couche (ER), ladite couche (ER') ayant une surface 8'4, et une épaisseur e'4 non nulle. Dans la membrane telle que définie ci-dessus, le volume fini d'épaisseur E, peut comprendre aussi une couche intermédiaire (Cl23) constituée de matériaux issus de l'électrode (EP) et du collecteur de courant (CC), ladite couche (cob3) ayant un coefficient d'expansion thermique (CET23) de valeur comprise entre celui, CET2, de (EP) et celui, CET3, de (CC) et de préférence supérieur au CET2 et inférieur à CET3, plaquée sur la surface S2 de (EP) et sur la surface externe 823 de laquelle, est plaqué le collecteur (CC), ladite couche 0) 23 ayant une épaisseur e23 non nulle, une surface spécifique S23 et une rugosité R23. II peut comprendre aussi une deuxième couche intermédiaire (CI'23) constituée de matériaux issus de l'électrode (EP') et du collecteur de courant (CC'), ladite couche (CI'23) ayant un coefficient d'expansion thermique (CET'23) de valeur comprise entre celui, CET'2, de (EP') et celui, CET'3, de (CC') et de préférence supérieur au CET'2 et inférieur à CET'3, plaquée sur la surface S'2 de (EP') et sur la surface externe S'23 de laquelle, est plaqué le collecteur (CC'), ladite couche CI'23 ayant une épaisseur e'23 non nulle, une surface spécifique s'23# et une rugosité R'23. II peut comprendre aussi une couche intermédiaire (CI34) constituée de matériaux issus du collecteur de courant (CC) et de la couche de revêtement (ER), ladite couche (CI34) ayant un coefficient d'expansion thermique (CET34) de valeur comprise entre celui, CET3, de (CC) et celui, CET4, de (ER) et de préférence supérieur au CET3 et inférieur à CET4, plaquée sur la surface S3 de (CC) et sur la surface externe 834 de laquelle, est plaquée la couche de revêtement (ER), ladite couche 0) 34 ayant une épaisseur e34 non nulle, une surface spécifique S34# et une rugosité R34. Il peut comprendre enfin une deuxième couche intermédiaire (CI'34) constituée de matériaux issus du collecteur de courant (CC') et de la couche de revêtement (ER'), ladite couche (CI'34) ayant un coefficient d'expansion thermique (CET'34) de valeur comprise entre celui, CET'3, de (EP') et celui, CET'4, de (ER') et de préférence supérieur au CET'3 et inférieur à CET'4, plaquée sur la surface 8'3 de (CC') et sur la surface externe 8134 de laquelle, est plaquée la couche de revêtement (ER'), ladite couche CI'34 ayant une épaisseur e'34 non nulle, une surface spécifique s et une rugosité R'34. Comme l'illustrent les exemples décrits plus loin dans la présente description, le rôle de la ou des surfaces spécifiques et rugosités développées sur les faces So et S'0 de l'électrolyte solide est de permettre une meilleure"accroche"des dépôts sus-jacents successifs, électrodes, collecteurs de courant et couches protectrice, de multiplier"en volume"les points"triples"en délocalisant les réactions de réduction et d'oxydation de l'oxygène, pour aboutir à une amélioration des performances électrochimiques des cellules et de limiter les phénomènes de dégradation pouvant apparaître dans les conditions de fonctionnement, au cours du temps dus notamment à l'évacuation de l'oxygène produit et à l'effet Joule. Par structure cristalline conductrice par ions oxyde on entend, dans le cadre de la présente invention, toute structure cristalline qui, à la température d'utilisation, se présente sous forme d'un réseau cristallin possédant des lacunes en ions oxydes. Les structures cristallines associées peuvent être par exemple, des phases cubique, fluorite, pérovskite, Brown-millerite, dites d'Aurivillius ou encore celles citées dans : J. C. Boivin et G. Mairesse, Chem. Mat., 1998, pp2870-2888 ; "Recent Material Developments in Fast Oxide Ion Conductors". Par matériau ou mélange de matériaux, compatible chimiquement avec celui de l'électrolyte solide, des électrodes ou des collecteurs de courant, on désigne dans le présent exposé, tout matériau ou mélange de matériaux, qui, à une température de frittage comprise environ entre 600oC et 1200oC, n'entre pas en réaction chimique avec celui ou ceux de la couche qu'il revêt. Une telle réaction chimique serait éventuellement mise en évidence par l'apparition d'un ou plusieurs composés chimiques absents des matériaux ou des mélanges de matériaux initiaux. Par poreuses, on indique dans le présent exposé, que les couches de matériaux concernées doivent être capables de laisser diffuser le dioxygène. De fa- çon générale, leur indice de porosité est compris entre 10% et 70%, plus précisément entre 30 et 60 %. Par surface spécifique de la couche dite"d'accrochage"on indique que la surface spécifique développée par ladite couche est comprise entre 0,01 et 500 m2/g, plus précisément entre 0, 1 et 50 m 2/g. Par rugosité de la couche dite"d'accrochage"on indique que la rugosité de ladite couche est comprise entre 0 et 500 um et plus particulièrement entre 10 et 300 um. Par conductrices mixtes, on indique dans le présent exposé, que les couches de matériaux concernés sont des conducteurs ioniques et électroniques. Par températures de frittage très proches, on indique que la différence entre les températures de frittage de la couche dite"d'accrochage"et de l'électrolyte solide, de la couche intermédiaire et des couches sous et sus-jacentes et de la couche poreuse de revêtement et du collecteur de courant est inférieure ou égale à environ 500 OC, préférentiellement inférieure à 300 C. En effet, lorsque cette différence devient trop importante, on observe un phénomène de délaminage entre les dépôts, signe d'une mauvaise adhérence des couches frittées. Le développement de la surface spécifique/rugosité en surface de l'électrolyte solide doit permettre une meilleure adhérence/accrochage des divers dépôts successifs et éviter de fait les phénomènes de délaminage et d'écaillage des couches poreuses successives. Selon un troisième aspect particulier, l'invention a pour objet une membrane telle que définie ci-dessus, caractérisée en ce que e2 = e'2. Selon un quatrième aspect particulier, l'invention a pour objet une membrane telle que définie ci-dessus, caractérisée en ce que e3 = els. Selon un cinquième aspect particulier, l'invention a pour objet une membrane telle que définie ci-dessus, caractérisée en ce que Ci = e'1. Selon un sixième aspect particulier, l'invention a pour objet une membrane telle que définie ci-dessus, caractérisée en ce que e23 = e'23. Selon un septième aspect particulier, l'invention a pour objet une membrane telle que définie ci-dessus, caractérisée en ce que e34 = e'34. Selon un huitième aspect particulier, l'invention a pour objet une membrane telle que définie ci-dessus, caractérisée en ce que e4 = e'4. Dans la membrane céramique, objet de la présente invention, l'épaisseur eo est en général comprise entre environ 0,01 mm et environ 2 mm et plus particulièrement entre environ 0,05 mm et environ 1 mm, les épaisseurs e1 et e, sont est en général comprises environ entre 1 um et 500 um et plus particulièrement entre 10 um et 300 um, ! es épaisseurs e2 et e'2 sont en général comprises entre environ 1 um et environ 500 um et plus particulièrement entre environ 10 um et environ 300 um, les épaisseurs e3 et e'3 sont en général comprises entre environ 1 um et environ 500 um et plus particulièrement entre environ 10 um et environ 300 um, les épaisseurs e4 et e'4 sont en général comprises entre environ 1 um et environ 500 um et plus particulièrement entre environ 20 um et environ 300 um, les épaisseurs e23 et e'23 sont en général comprises entre environ entre 1 um et environ 500 um et plus particulièrement entre environ 10 um et environ 300 um et, les épaisseurs e34 et e'34 sont en général comprises entre environ entre 1 um et 500 um et plus particulièrement entre 10 jjm et 300 um. La membrane céramique, objet de la présente invention peut consister en une plaque de surface plane S et d'épaisseur E et caractérisée en ce que chacune des surfaces So, S'0, Si, 82, S'2, 83, S'3, 84 et le cas échéant, S'i, S'4, 823, S'23, 834 et S'34, est égale à S. Dans ce cas, la longueur L de la plaque est en gé- nuerai comprise entre environ 1 cm et environ 1 m et plus particulièrement, entre 5 cm et environ 50 cm et sa largeur 1, comprise entre environ 1 cm et environ 1 m et plus particulièrement entre 5 cm et environ 50 cm. La membrane objet de la présente invention peut avoir aussi une forme tubulaire ouverte aux deux extrémités ou seulement à l'une de ses extrémités. Elle consiste alors en un cylindre creux ouvert à ses deux extrémités ou seulement à l'une d'entre elles, de diamètre extérieur D et de diamètre intérieur d et est caractérisée n ce que la couche de support est la couche dense (CD) de l'électrolyte solide, en ce que les surfaces So, S'o, Si, S2, S'2, S3, S'3, S4 et le cas échéant, S'i, S'4, S23, S'23, S34 et S'34, sont cylindriques et coaxiales et en ce que l'épaisseur E est de la membrane est égale à la moitié de la différence (D-d). Dans ce cas, sa longueur L est comprise environ entre 1 cm et environ 1 m et plus particulièrement entre 10 cm et 50 cm. L'électrolyte solide (CD), mis en oeuvre dans la membrane céramique objet de la présente invention, est généralement choisi parmi les oxydes céramiques dopés qui, à la température d'utilisation, se présentent sous forme d'un réseau cristallin lacunaire en ions oxydes. Ils possèdent plus particulièrement une structure fluorite et sont de préférence choisis parmi les composés de formule (1) : dans laquelle M représente au moins un atome trivalent ou tétravalent choisi parmi Bi, Ce, Zr, Ga, Th ou Hf, a et p sont tels que la structure M&alpha;Oss est électriquement neutre, R représente au moins un atome divalent ou trivalent choisi parmi Mg, Ca, Ba, Sr, Gd, Sc, Yb, Y, Sm ou La, y et 5 sont tels que la structure RyOs est électriquement neutre, x est généralement compris entre 0,05 et 0,30 et plus particulièrement, entre 0,075 et 0,15. Un électrolyte solide peut consister, par exemple, en un seul oxyde M02 associé à un ou à plusieurs oxydes Ryes ou bien en un mélange d'oxydes MO2 associé à un ou à plusieurs oxydes RyO# Comme oxydes céramiques de formule M&alpha;Oss, il y a principalement l'oxyde de zirconium (zur02), l'oxyde de cérium (CeO2), l'oxyde d'hafnium (Hf02), t'oxyde de thorium (ThO2), l'oxyde de gallium (Ga203) ou l'oxyde de bismuth (Bi203). Ces oxydes sont dopés avec un ou plusieurs oxydes choisis généralement parmi l'oxyde de magnésium (MgO), l'oxyde de calcium (CaO), l'oxyde de baryum (BaO), l'oxyde de strontium (SrO), l'oxyde de gadolinium (Gd203), l'oxyde d'erbium (Er203), t'oxyde d'indium (In203), l'oxyde de niobium ( ? 203), t'oxyde de scandium (Sc2O3), l'oxyde d'ytterbium (Yb203), l'oxyde d'yttrium (Y203), l'oxyde de samarium (sum203) et l'oxyde de lanthane (La203). Comme principaux exemples d'électrolyte solide, il y a les zircones (oxydes de zirconium), les gallathes (matériaux à base d'oxyde de gallium), les matériaux de type BiMeVOx ou les oxydes de cérium stabilisés. Selon un neuvième aspect particulier, l'invention a pour objet une membrane telle que définie ci-dessus, caractérisée en ce que l'électrolyte solide est l'oxyde de zirconium stabilisé à l'oxyde d'yttrium de formule (la) : dans laquelle x est compris entre 0,05 et 0,15 (appelé par la suite YSZ (x en % molaire). Ces composés travaillent à des températures comprises entre 700 et 1000 CC. Les électrodes (EP) et (EP'), associées à l'électrolyte solide, de compositions chimiques identiques ou différentes, sont notamment en un matériau ou en un mélange de matériaux de structure pérovskites (ABO3) ou proches (pyrochlores (A2B207), brown-millerite (A2B2Os)) ou BiMeVOx (phases d'Aurivillius). Les matériaux pérovskites, principaux matériaux d'électrodes, sont représentés par la formule (II) : dans laquelle, M1 représente un ou plusieurs atomes choisis dans les familles des alcalino terreux, des lanthanides et des actinides et plus particulièrement parmi La, Ce, Pr, Nd, Pm, Sm, Eu, Gd, Tb, Dy, Ho, Er, Tm, Yb, Lu, Y, ou les Mg, Ca, Sr ou Ba, M2 représente un ou plusieurs atomes choisis parmi les métaux de transition, plus particulièrement parmi Sc, Ti, V, Cr, Mn, Fe, Co, Ni, Cu ou Zn. Selon un dixième aspect particulier, l'invention a pour objet une membrane telle que définie ci-dessus, caractérisée en ce que les électrodes, de compositions identiques ou différentes, sont plus particulièrement choisies parmi l'oxyde de lanthane et de nickel (LaNiO3), les manganites-lanthane-calcium (CauLavM- nOw), les manganites-lanthane-strontium (LauSrvMnOw), les cobaltites-lanthane-strontium (LauSrvCoOw), les cobaltites-lanthane-calcium (CauLavCoOw), les cobaltites-gadolinium-strontium (GduSryCoOw), les chromites-lanthane- strontium (LauSrvCrOw), les ferrites-lanthane-strontium, (LauSrvFeOw) ou les fer- rocobaltites-lanthane-strontium (LauSrvCOdFecOw), dans lesquels u + v et c + d sont égaux à 1 et west tel que la structure considérée est électriquement neutre. Les couches (CA) et le cas échéant (CA'), développées de part et d'autre de la membrane céramique sont de composition identique ou différente de celle de la couche dense (CD) de l'électrolyte solide défini ci-dessus. L'invention a de préférence pour objet une membrane céramique, telle que définie précédemment, dans laquelle les couches (CA) et CA') sont de composition chimique identique à celle de la couche dense CD d'électrolyte solide. Dans ce cas et selon un onzième aspect particulier, l'invention a pour objet une membrane céramique, telle que définie ci-dessus, caractérisée en ce qu'elle comprend un volume fini non nul d'épaisseur totale non nulle E, comprenant : a) une couche d'un électrolyte solide à gradient continu de porosité superficielle contrôlé (CE), ayant, à la température d'électrolyse, une structure cristalline conductrice par ions oxydes, d'épaisseur non nulle eo + ei + e, et de surfa- ces externes opposées Si et S', identiques, de surface spécifique si. et s'ico iden- tiques et de rugosité Ri et R', identiques. b) de deux électrodes poreuses (EP) et (EP'), conductrices mixtes, de compositions chimiques identiques ou différentes, plaquées sur chacune des surface Si et S', de (CE), lesdites électrodes ayant respectivement des surfaces externes S2 et S'2 non nulles, identiques ou différentes et des épaisseurs non nulles e2, et e'2, identiques ou différentes, et c) de deux collecteurs de courant poreux (CC) et (CC'), de compositions chimiques identiques ou différentes, plaqués sur les surfaces 82 et S'2 de (EP) et (EP'), lesdits collecteurs de courant (CC) et (CC'), ayant respectivement des surfaces externe 83 et S3'non nulles, identiques ou différentes et des épaisseurs non nulles, e3 et e'3, identiques ou différentes, d) d'au moins une couche poreuse de revêtement (ER) constituée d'un matériau ou d'un mélange de matériaux, chimiquement compatible avec les matériaux, ou les mélanges de matériaux, desdits électrodes, collecteurs de courant et électrolyte solide à gradient continu de porosité superficielle contrôlée, dont la température de frittage est très proche des températures de frittage des matériaux, ou des mélanges de matériaux constituant lesdits électrodes, collecteurs de courant et électrolyte solide, ladite couche (ER) étant plaquée soit la surface 83 de (CC), soit sur la surface side (CC'), ladite couche de revêtement ayant une surface 84, et une épaisseur e4 non nulle, et caractérisée en ce que l'épaisseur E du volume de ladite membrane, est égale à la somme des épaisseurs de chacun des éléments cités La composition des couches d'accrochage (CA) et le cas échéant (CA'), peut également être un mélange des divers matériaux constituant la membrane céramique, à savoir l'électrolyte solide, les électrodes, les collecteurs de courant et la ou les couches protectrices, Dans ce cas, la composition des couches d'accrochage (CA) et le cas échéant (CA') sont de préférence soit en un mélange des matériaux constituant l'électrolyte solide et les électrodes (EP) et (EP'), soit en un mélange des matériaux constituant les électrodes (EP) et (EP') et tout particulièrement en un mélange de composés de formule (la) et de formule (il). Les couches d'accrochage (CA) et le cas échéant (CA') sont dans ce dernier cas, de composition chimique identiques ou différentes. Les collecteurs de courant (CC) et (CC'), plaqués sur lesdites deux électrodes poreuses (EP) et (EP'), de compositions chimiques identiques ou différentes, sont constitués essentiellement, soit par un métal, soit par une laque de métal et plus particulièrement une laque d'or ou une laque d'argent, soit par un mélange métal/céramique"oxyde inerte", plus particulièrement un mélange métal/alu- mine, soit par un mélange métal/céramique oxyde"conducteur mixte", et plus particulièrement un mélange métal/matériau pérovskite, soit par un mélange métal ! céramique oxyde"conducteur ionique"et plus particulièrement un mé- lange métal ! zircone stabilisée à l'yttrium (8% mol.), soit par un mélange métal ! céramique oxyde"conducteur électronique"et plus particulièrement un mélange métal ! oxyde de nickel, soit par un mélange métal ! carbure et plus particulièrement un mélange métal ! carbure de silicium, soit par un mélange métal / nitrure et plus particulièrement un mélange métal ! nitrure de silicium, soit par un mélange d'un ou de plusieurs des mélanges définis précédemment. Le collecteur de courant peut également être défini comme étant issu d'un ou de plusieurs des mélanges définis ci-dessus dans lequel ou dans lesquels des agents porogènes ont été ajoutés ou non lors de la phase de synthèse. Par agent porogène, on désigne tout matériau susceptible d'être éliminé par décomposition thermique lors de l'étape de déliantage préalable au frittage, en laissant des pores dans le matériau obtenu à l'issue de cette étape et sans laisser de résidus. Comme porogènes, on préfère les polymères existant sous forme particulaire et de forme relativement isotrope comme, par exemple, les cires de polypropylène micronisées (par exemple, PropylTex270S ou Propyl- Teems de MICRO POWDERS, Inc.) des polyamides (par exemple ORGASOLTM de ELF-ATOCHEM), des latex, du polytétrafluoroéthylène, des sphères de polystyrène. Comme porogènes, on utilise également des fibres de cellulose (par exemple ARBOCELTMBE600-10 de Rettenmeier), des amidons (par exemple amidon de maïs standard, amidon de blé standard SP ou fécule de pomme de terre de ROQUETTE FRERES, amidon de riz REMYRISETMDR de REMY) ou du graphite. Le métal mis en oeuvre dans les collecteurs de courant est principalement choisi parmi les métaux de transition, plus particulièrement parmi l'argent, le cuivre, le nickel ou parmi les métaux nobles plus particulièrement parmi l'or, le platine ou le palladium. Il peut également s'agir de fils collecteurs de courant à base de matériaux oxydables, recouverts de matériaux ou d'alliages dits inoxydables, tels que par exemple, une fine couche d'or, d'argent ou de platine ou d'un mélange de deux ou trois de ces éléments. Les collecteurs de courant sont plus particulièrement en un mélange d'un métal choisi parmi l'argent ou l'or, avec un ou plusieurs composés de formule (1) telle que définie précédemment avec éventuellement ajout d'agents porogènes ou, en un mélange d'un métal choisi parmi l'argent ou l'or, avec un ou plusieurs composés de formule (II) telle que définie précédemment avec éventuellement, ajout d'agents porogènes ou, en un mélange d'un métal choisi parmi l'argent ou l'or, avec un ou plusieurs composés de formules (1) et (11) telles que définies précédemment avec ou sans ajout d'agents porogènes. Les deux collecteurs de courant sont tout particulièrement de composition identique et sont soit en un mélange d'argent et de zircone dopée à l'oxyde d'yttrium, de préférence YSZ (8%), soit en un mélange d'argent avec un ou plusieurs composés de formule (ici), de préférence le manganite de lanthane dopé au strontium (LSM) et tout particulièrement LaoSro. iMnOs-s, soit en un mélange d'argent, de céramique"conductrice ionique"et de céramique"conductrice mixte"et de préférence le mélange Ag-YSZ (8%)-LSM. La couche de revêtement (ER) et le cas échéant, la couche de revêtement (ER'), sont de compositions identiques ou différentes. Elles peuvent être conductrices mixtes, électroniques ou isolantes, tout en étant suffisamment poreuses, pour permettre la diffusion gazeuse de l'oxygène de part et d'autre de la membrane. Lorsqu'elles sont isolantes, il s'agit par exemple d'un émail. Lorsqu'elle sont conductrices mixte, il s'agit par exemple d'un matériau pérovskite ou d'un mélange de matériaux pérovskites ou d'un mélange de matériaux pérovskites ou de familles proches (pyrochlores, brown-millerite) et de conducteurs purement ioniques ou d'un mélange de matériaux conducteurs métalliques et d'un ou des composés définis précédemment. Selon un douzième aspect particulier, l'invention a pour objet une membrane céramique, telle que définie ci-dessus, dans laquelle les couches de revêtement (ER) et, le cas échéant (ER'), sont isolantes. Selon un treizième aspect particulier, l'invention a pour objet une membrane céramique, telle que définie ci-dessus, dans laquelle les couches de revêtement (ER) et, le cas échéant (ER'), sont en des composés ou des mélanges de composés de formule (II) et plus particulièrement en des composés de formule LauSrvCOdFecOw, dans lesquels u + v et c + d sont égaux à 1 et west tel que la structure en cause est électriquement neutre. et de préférence, en un composé de formule (lia) : dans laquelle west tel que la structure de formule (lIa), est électriquement neutre. Selon un quatorzième aspect particulier, l'invention a pour objet une membrane céramique, telle que définie ci-dessus, dans laquelle chacun des collecteurs de courant (CC) et (CC'), est relié à la partie extérieure du circuit, par un fil conducteur électronique, en un métal identique ou différent à celui que lesdits collecteurs de courant comportent. Selon une variante de la présente invention, la membrane céramique de surface spécifique/rugosité développée sur l'électrolyte solide, cylindrique telle que définie précédemment, est remplie de billes de mullite ou de zircone ou d'alumine, de façon à améliorer la fixation dudit fil audit collecteur de courant. La nature des billes peut également être de type métallique ou carbure de métal, ou de billes de mullite ou zircone ou d'alumine, recouverte d'une couche de collecteur de courant de même nature ou de nature différente de la couche de collecteur de courant de la cellule électrochimique tubulaire. Les billes peuvent égale- ment être de type pérovskite de même composition chimique par exemple que la couche protectrice. La membrane céramique de surface spécifique/rugosité développée sur les faces de l'électrolyte solide S et S', objet de la présente invention, est préparée par des séquences successives consistant en un dépôt d'un matériau donné, disponible dans le commerce, suivie du frittage de l'ensemble résultant, à partir de l'électrolyte solide pris comme matériau de support de ladite membrane et possédant, de part et d'autre, une surface/rugosité développée ou non, de même nature ou non, que le matériau électrolyte solide. Ces séquences d'opérations sont bien connues de l'homme du métier. De façon générale, la membrane céramique électrolyte solide est réalisée en mettant en oeuvre une ou plusieurs techniques classiques de mise en forme céramique, comme par exemples le pressage isostatique à froid, le pressage isostatique à chaud (Hot Isostatic Pressure), l'extrusion, le coulage en bande (tape casting) ou la sérigraphie. Les couches d'accrochage permettant de développer de la surface spécifique et de la rugosité de part et d'autre sur les surfaces So et S'o de l'électrolyte solide sont déposées, soit sur la membrane en cru (avant frittage), soit sur la membrane pré-frittée, soit sur la membrane céramique après frittage. Le développement de la surface spécifique et de la rugosité consiste à déposer en surface de la membrane céramique un dépôt contenant soit le même matériau que l'électrolyte solide, soit un ou des matériaux constituants la cellule électrochimique, soit un mélange de matériaux constituants la cellule électrochimique. Les dépôts de cette couche"d'accrochage"sur l'électrolyte solide dense, de forme planaire ou/et tubulaire, sont réalisés par des techniques bien connues de l'homme du métier, à savoir de manière non exhaustive, par pulvérisation d'une suspension de poudre sur l'électrolyte solide (spray), par dépôt d'une suspension de poudre par remplissage/vidage (dip coating) ou par dépôt d'une suspension de poudre par pinceau (painting). Après dépôt de la couche dite"d'accrochage", la membrane céramique est soit frittée de manière à obtenir un l'ensemble (CA), (CD) et, le cas échéant (CA'), possédant sur ces surfaces externes Si et éventuellement S'i de la surface spécifique (si. et s'ih,) et de rugosité Ri et R'1, soit reçoit directement les couches successives d'électrode, de collecteur de courant et de couche protectrice. Les dépôts successifs (électrode, collecteur de courant, couche protectrice et éventuellement couche (s) intermédiaire (s) entre les divers dépôts pour harmoniser les CET) sont réalisés par peinture (painting), par pulvérisation (spray), par enrobage par immersion (dip coating) ou par sérigrahie, que ce soit sur la face interne ou sur la face externe du dispositif. Après le dépôt de chaque couche, on procède au frittage sous air, à la température de frittage dudit matériau, comprise entre 600oC et 1500 selon les matériaux, pendant quelques heures, généralement de 0,25 à 10 heures. De même, l'électrolyte solide de surface spécifique/rugosité, membrane céramique de forme géométrique tubulaire, planaire ou elliptique, est préparé à partir de produits commerciaux et est mis en forme selon des méthodes connues de l'homme du métier et décrites précédemment. On entend par surface spécifique une surface comprise entre 0,01 et 500 m2/g, et plus particulièrement entre 0, 1 et 50 m2/g. On entend par rugosité R une valeur comprise entre 0 et 500 um et plus précisément entre 10 et 300 um. Une variante consiste à réaliser en une seule étape la fabrication de l'électrolyte solide dense possédant une surface spécifique/rugosité en surface. Cette méthode est décrite dans la demande de brevet français NO 00 15919 déposée le 07 décembre 2000. Elle comprend les étapes suivantes : une étape (Pa), de préparation d'une suspension de porogènes (particules, fibres ou plaquettes) solides, ou d'un mélange de porogènes solides de taille et/ou de forme et/ou de nature différentes, dans un solvant en présence si nécessaire, d'un liant et/ou d'un plastifiant, et/ou d'un autre composé organique soluble dans le solvant, une étape (Pb), de coulage de ladite suspension formée à l'étape (Pa), une étape (pic), d'évaporation dudit solvant pour former un substrat porogène poreux, une étape (Qa), de préparation d'une suspension de particules de céramique solides dans un solvant en présence d'un dispersant, une étape (Qb), d'addition dans la suspension préparée à l'étape (Qa), d'un liant et éventuellement d'un plastifiant, une étape (Qd), de désaération de ladite suspension, une étape (A) d'infiltration du substrat porogène poreux d'épaisseur contrôlée, par la suspension de matériau céramique, une étape (B) d'évaporation du solvant, pour former une structure composite porogène/céramique solide, une étape de découpe (B') de la structure composite en éléments de structure (s,), une étape d'empilement tête-bêche, d'éléments S, deux par deux, pour former un ensemble (E), une étape de thermocompression de (E), une étape (C), de déliantage, et une étape (D), de frittage. . Selon un avant-dernier aspect de la présente invention, celle-ci a pour objet l'utilisation d'une membrane céramique, telle que définie précédemment, pour séparer l'oxygène de l'air ou d'un mélange gazeux le contenant et plus particulièrement pour produire l'oxygène ultra-pur (pureté > 99, 9 %) et sous pression plus particulièrement à des valeurs comprises entre 1 et 50 x 105 Pa (entre 1 et 50 bars), dans le cas de production en interne d'unités tubulaires, entre 1 et 150 x 105 Pa (entre 1 et 150 bars) dans le cadre de production en externe du tube dans une enceinte fermée. L'invention a aussi pour objet l'utilisation d'une membrane telle que définie précédemment, pour analyser la présence d'oxygène dans une atmosphère gazeuse. Selon un dernier aspect de la présente invention, celle a pour objet un procédé de préparation d'oxygène ultra-pur consistant en la séparation de l'oxygène de l'air par conduction ionique à travers une membrane céramique, telle que définie précédemment, un procédé d'élimination de l'oxygène d'une atmosphère gazeuse dans laquelle sont effectuées des applications nécessitant des atmosphères à faible teneur en oxygène ou sans oxygène, consistant en la séparation de l'oxygène de ladite atmosphère, par conduction ionique à travers ladite membrane céramique, et un procédé de production d'énergie thermique et électrique au sein d'une pile à combustible solide, par réaction de l'oxygène et de l'hydrogène, caractérisé en ce que ledit oxygène est obtenu en le séparant de l'air à travers ladite membrane céramique. Les exemples suivants illustrent l'invention sans toutefois la limiter. A) Préparation de la cellule électrochimigu On a analysé les propriétés électrochimiques d'une cellule tubulaire illustrée par la figure 1 A, présentant sur ses deux faces S et S'de la surface spécifi- que/rugosité développée. La cellule est constituée par : un électrolyte solide dense YSZ (8% mol.) de surface spécifique (s s'cj)/ rugosité (R, R') de même nature (épaisseurs de dépôt identique : e'= e"), deux électrodes en manganite de lanthane dopé au strontium (LSM), dans ce cas Lao, 9Sr0,1MnO3-#, de deux collecteurs de courant à base de cermet Ag-LSM (50/50, vol.) et de deux couches protectrices issue de la famille des ferrocobaltite de lanthane, dans ce cas en LSCoFe (Lao, sSroCoo sFeo20w). Après le dépôt de chaque couche (couche dite"d'accrochage", électrode, collecteur de courant, couche protectrice), le tube a été fritté sous air à des température comprises entre 600 et 1500 OC, pendant quelques heures, avec des paliers de température compris entre 0,25 heure et 6 heures. Le système est parfaitement symétrique en terme de dépôt. La figure 1B décrit les structures/microstructures de la cellule décrite précédemment en terme d'épaisseurs de dépôts, de tailles et formes de particules, d'états des interfaces, La photographie MEB permet de mettre en évidence les différentes épaisseurs des couches successives : couche (CD) : 1 mm [YSZ (8% mol.)] couche (CA) : 1-100 um surface/rugosité [YSZ (8% mol.)] ; électrode (EP) : 16-30 um (LSM) collecteur de courant (CC) : 100-120 um (Ag-LSM) couche de revêtement (ER) : 50-90 um/couche protectrice (LSCoFe). Exemple 1 : Influence de l'architecture et structure-microstructure de cellu- les céramiques YSZ (8% mol.)/paramètres de fonctionnement : température 750-780"C. pression interne d'oxygène) : 10x105 Pa (10 bars intensité : 10- 15A On a préparé plusieurs cellules électrochimiques tubulaires (Cellule 1 à Cellule 4), constituées - d'un électrolyte solide en zircone stabilisée à l'yttrium [YSZ (8%) ] de lon- gueur égale à 350 mm, de surface active égale à 68 cm2 et de diamètre intérieur égal à 9 mm, - de deux électrodes en manganite de lanthane dopé au strontium (LSM : Lao9SroiMnOx) d'épaisseur 15 à 30 um et porosité de 30 à 50%, - de deux collecteurs de courant de compositions diverses : laque d'argent (épaisseur : 100-120 um, faible porosité) (Cellule 1) ou cermet Ag/LSM (50/50 en vol.) (épaisseur : 100-120 um, porosité entre 30 et 50 %) (Cellule 2, Cellule 3, Cellule 4), et éventuellement d'une couche protectrice sur chacune des faces de la membrane en LSCoFe (La08Sro2Coo8Feo20w) (Cellule 3, Cellule 4) (épaisseur : 50-90 um ; porosité : 20-70%) (conditions de dépôt : 800oC/0, 5-2 h). Les cellules sont d'épaisseur égale soit à 0,5 mm pour les unités ayant des collecteurs de courant en argent ou en cermet Ag-LSM (Cellule 1, Cellule 2), soit à 0,92 mm pour les unités ayant des collecteurs de courant en cermet AgLSM et des couches protectrices en LSCoFe avec ou sans surface"d'accrochage" (Cellule 3, Cellule 4). Parmi les membranes testées, une d'entre elles présente en outre (Cellule 4) de la surface spécifique/rugosité en surface de l'électrolyte solide YSZ et de même nature (cf. figure 1 A et 1 B). Les unités tubulaires ont fonctionné en continu durant au moins 5 jours (120 heures) sous 10x105 Pa (10 bars) d'oxygène, à 750 ou 780 oC (production d'oxygène en interne des cellules). La durée de vie des unités (de quelques jours à plus d'un mois) est fonction des l'architectures et des structures-microstructures des membranes céramiques (choix du collecteur de courant, présence ou non de couche protectrice, absence ou non de surface spécifique/rugosité en surface de l'électrolyte solide). Dans tous les cas de figure, le rendement faradique (rapport débit O2 expé- rimentai/débit O2 théorique) est de 100 %. Les unités ne présentant pas de couche protectrice à base de ferrocobal- tite (LSCoFe) et de surface spécifique/rugosité en surface de l'électrolyte solide se dégradent très rapidement (augmentation des potentiels de cellules de 55% en 100 h de fonctionnement continu pour le collecteur de courant à base de laque d'argent, de 18-20% en 100h pour le collecteur de courant à base de cermet argent-LSM). Les augmentations initiales importantes des potentiels de cellule pour ces deux cellules sont dans un premier temps liées, en raison des conditions opératoires (température de travail : 750-780 C) et au balayage sous air côté cathodi- que (en externe des unités) et à des phénomènes de ségrégation-frittage et/ou d'évaporation des particules d'argent lors du fonctionnement. L'ajout d'une couche protectrice de part et d'autre de la cellule, ralentit fortement la dégradation de l'unité (augmentation du potentiel de cellule de l'ordre de 1% en 100 h de fonctionnement continu) sans toutefois définitivement l'arrêter. La présence de cette couche permet de limiter les phénomènes de délaminage de la couche de collecteur de courant et de ralentir fortement la ségrégation des particules d'argent. La cause première des phénomènes de dégradation n'est plus celles décrites précédemment, mais le décollement des divers dépôts aux interfaces et principalement à la surface de l'électrolyte solide dense. L'unité tubulaire présentant en surface de l'électrolyte solide dense une couche dite"d'accrochage" (développement de surface spécifique/rugosité) de même nature que l'électrolyte solide, à savoir YSZ (8% mol.), ainsi qu'une couche dite"protectrice", a dans des conditions opératoires plus sévères (780 OC et 15 A au lieu de 750 OC et 10 A), une évolution de son potentiel de cellule La figure 2 représente les fonctions V = f (t) et met en évidence la performance électrochimique de la cellule céramique YSZ d'architecture symétrique et de structures-microstructures selon l'invention, par rapport aux cellules de l'état de la technique. Chacune des courbes 1 à 4 se rapporte respectivement à chacun des cellules 1 à 4 : Cellule 1 : électrodes : LSM ; collecteurs de courant : laque d'argent ; pas de couche protectrice : pas de couche d'accrochage sur la membrane YSZ ; Cellule 2 : électrodes : LSM ; collecteurs de courant : cermet argent-LSM ; pas de couche protectrice : pas de couche d'accrochage sur la membrane YSZ ; Cellule 3 : électrodes LSM ; collecteurs de courant : cermet argent-LSM ; couche protectrice : LSCoFe ; pas de couche d'accrochage sur la membrane YSZ ; et Cellule 4 : électrodes LSM ; collecteur de courant : cermet argent-LSM ; couche protectrice : LSCoFe ; surface/rugosité développée sur la membrane YSZ. Cellules Conditions Performances électro-Dégradation opératoires chimiques initiales (voltage) Cellule 1 750oC/10 bars/80 h 10 A-0, 15 Acm2-0, 95 V 55 %/100 h Cellule 2 750 C/10 bars/500 h 10 A-0, 15A/cm2-0, 95V 18-20 %/100 h Cellule 3 750 C/10 bars/500 h 10 A-0, 15A/cm2-1, 30 V 1 %/100h Cellule 4 15 A - 0,23 A/cm2-1,30 V 1% / 1 000 h Tableau d'archi- tecture symétrique et de structures-microstructures différentes Les variations de potentiels initiaux des différentes unités, entre 0,95 et 1,3 Volts, sont en partie due à l'inhomogénéité thermique de certains fours et à l'épaisseur de l'électrolyte solide dense (0,5 ou 0,92 mm). Les dépôts des différentes couches (électrodes, collecteurs de courant, couches protectrices) sont ré- alisés par la technique de dépôt remplissage-vidage (dip coating). La surface "d'accrochage"est de même nature que l'électrolyte solide dense (YSZ 8% mol.). Les dépôts interne et externe sont réalisés soit par spray, soit par dip coating sur l'électrolyte solide pré-fritté. La membrane est ensuite frittée avant dépôt des diverses couches. Exemple 2 : Influence des microstructures des différents dépôts sur cellules céramiques YSZ (8% moL) de surface spécifique/rugosité. Paramètres de fonctionnement : température 780-800 C. pression (interne d'oxygène) : 10x105 Pa (10 bars), intensité : 10-15-17 A On a préparé plusieurs cellules électrochimiques tubulaires (Cellule 5 à Cellule 7), constituées - d'un électrolyte solide en zircone stabilisée à l'yttrium [YSZ (8%)] de longueur égale à 350 mm, de surface active égale à 68 cm2 et de diamètre intérieur égal à 9 mm, et présentant de la surface spécifique/rugosité en les deux surfaces de l'électrolyte solide YSZ et de même nature et de rugosité R et R'entre 10 um et 100um - de deux électrodes en manganite de lanthane dopé au strontium (LSM : LaogSro1MnOx) d'épaisseur 15 à 30 um et de porosité de 30 à 50%, - de deux collecteurs de courant en cermet Ag-LSM (50/50 en vol.) d'épaisseur : 60 à 80 um (Cellule 5, Cellule 7) et 120 à 130 um (Cellule 6), de porosité entre 30 et 50 %), d'une couche protectrice sur chacune des faces de la membrane en LSCoFe (Lao8Sro2Coo8Feo20w) (Cellule 3, Cellule 4) (épaisseur : 30-40 um (Cellule 5, Cellule 7) et 60-80 um (Cellule 6) ; porosité : 20-70% conditions de dépôt : 800oC/0, 5-2 h). Les cellules sont d'épaisseur égale à 0,92 mm. Les paramètres expérimentaux variables sont les épaisseurs de dépôts et la présence ou non de couche (s) intermédiaire (s) entre les divers dépôts. Le rôle de la couche intermédiaire entre deux dépôts est une harmonisation des CET entre les divers dépôts de manière à limiter les phénomènes de décolle- ment/délaminage. Un seul cas d'étude est présenté. Il s'agit d'une couche intermédiaire comprise entre l'électrode LSM et le collecteur de courant Ag-LSM (Cellule 7). La composition de cette couche intermédiaire est YSZ-Ag-LSM (CET intermédiaire entre la couche d'électrode sous-jacente et de collecteur de courant sus-jacente). La température de fonctionnement est soit de 780 soit de 800 OC et le gradient de température est de l'ordre de +/-25OC sur la zone active. Les dépôts des différentes couches (surface d'accrochage, électrodes, collecteurs de courant, couches protectrices) sont réalisés par la technique de dépôt remplissage-vidage (dip coating). Les systèmes YSZ + surfaces d'accrochages interne et externe, quelle que soit la structure (couche intermédiaire ou non) et la microstructure (épaisseurs des dépôts), sont stables dans les conditions opératoires et présentent une dégradation inférieure à 1 % après 1000 h de fonctionnement. Le rendement faradique (rapport entre le débit expérimental et le débit théorique) est de 100 %. En fonction des épaisseurs de dépôt, le potentiel initial varie respectivement de 1,40 V (épaisseur collecteur de courant : 60-80 um ; couche protectrice : 30-40 um) et 1, 35 V (épaisseur collecteur de courant : 120-130 um ; couche protectrice : 60-80 um). Dans le cas d'ajout d'une couche intermédiaire (épaisseur : 10-20 m) entre l'électrode LSM et le collecteur de courant Ag-LSM (épaisseur : 60-80 um) le potentiel initial est de 1,50 V. Ces variations des potentiels initiaux sont liées soit, pour une structure identique, à la quantité de particules conductrices déposée par unité de volume aboutissant à une baisse de la résistivité totale des dépôts, soit au rajout d'une couche intermédiaire légèrement plus résistive qu'un collecteur de courant aboutissant à une surtension. Les résultats sont représentés sur la figure 3 et dans le tableau 1. La figure 3 représente les fonctions V = f (t) et met en évidence la performance électrochimique de la cellule céramique YSZ d'architecture symétrique et de structures-microstructures comprenant des couches intermédiaires entre les électrodes et les collecteurs de courant selon l'invention, par rapport aux cellules n'en ayant pas. Chacune des courbes 1 à 3 se rapporte respectivement à chacun des Cellules 5 à 7 : Cellule 5 : électrode LSM (épaisseur : 15-30 u. m, porosité : 30-50 % ; collecteur de courant : cermet argent-LSM (épaisseur : 60-80 u. m, porosité : 30-50 %) ; couche protectrice : LSCoFe (épaisseur : 30-40 u. m, porosité : 20-70%, pas présence de couche intermédiaire entre les dépôts pour harmonisation des CET, Cellule 6 : électrode LSM (épaisseur : 15-30 um, porosité : 30-50 %) ; collecteur de courant : cermet argent-LSM (épaisseur : 120-130 um, porosité : 30-50 %) ; couche protectrice : LSCoFe (épaisseur : 60-80 um, porosité : 20-70%), pas présence de couche intermédiaire entre les dépôts pour harmonisation des CET ; Cellule 7 : électrode LSM (épaisseur : 15-30 um, porosité : 30-50 %) ; col- lecteur de courant : cermet argent-LSM (épaisseur : 60-80 u. m, porosité : 30-50 %) ; couche protectrice : LSCoFe (épaisseur : 30-40 u. m, porosité : 20-70%) ; Présence d'une couche intermédiaire entre les dépôts d'électrode et de collecteur de courant pour harmonisation des CET-dépôt YSZ/Ag/LSM (épaisseur : 10-20 u. m, porosité : 30-50%). Cellules Conditions opératoires Performances électro-Dégradachimiques initiales tion (voltage) Cellule 5 780 C / 10 bars 1 150 h 15 A - 0,23 A/cm2 1,40V 1 %/1 puis puis 17 A-0, 25 A/cm2 1, 45 000 h 800 OC/10 bars 650 h V Cellule 6 780 oC/10 bars 1 150 h 15 A-0,23 A/cm"1, 35V puis puis 000 h 800 OC/10 bars 650 h 17 A-0,25 A/cm2 1, 40 V Cellule 7 780 C/10 bars 1 150 h 15 A - 0,23 A/cm3 1,50 V 1 % /1 puis puis 000 h 800 C / 10 bars 650 h 17 A-0,25 A/cm"1, 55 V Tableau 2 : Performances électrochimiques de cellules céramiques YSZ, avec surface d'accrochage, de structure (présence ou non de couches intermédiaires) et de microstructure (épaisseurs et porosités des dépôts) différentes Exemple 3 : Module de 10 cellules céramiques YSZ (8% moi.) de surface spécifique/ruaosité et de structure/microstructure LSM (15-30 um)/Aq-LSM (60-80 um)/LSCoFe (30-40 um)/paramètres de fonctionnement : Température 780-800"C. pression (interne d'oxygène) : 10x105 Pa (10 barns) intensité : 10-15-17 A On utilise une cellule électrochimique tubulaire identique à celle de l'exemple 2, cellule 5, en termes d'électrolyte solide + couche"d'accrochage", d'électrode LSM, de collecteur de courant en cermet Ag-LSM et de couche protectrice LSCoFe. Le système est parfaitement symétrique. La cellule tubulaire électrochimique de base constituant le module de 10 unités ; est constituée : d'un électrolyte solide en YSZ (8%) de longueur égale à 350 mm, de surface active à 68 cm2 et de diamètre intérieur égal à 7, 5 mm) possédant en interne et en externe une surface"d'accrochage" (développement de surface spécifique/rugosité) d'une épaisseur comprise entre 10 et 100 um, de deux électrodes en manganite de lanthane dopé au strontium (LSM : Lao9SroiMnOx) (épaisseurs : 15-30 um ; porosité : 30-50%), de deux collecteurs de courant en cermet Ag-LSM ( (50/50 en vol.) (épaisseur : 60-80 um ; porosité entre 30 et 50 %) et d'une couche protectrice sur chacune des faces de la membrane en LSCoFe (Lao8Sro2Coo8Feo20w) (épaisseur : 30-40 um, porosité : 30-50%) (conditions de dépôt : 800 OC/0, 5 h). L'épaisseur totale est égale à 0,92 mm. Les dépôts des différentes couches (couches d'accrochage, électrodes, collecteurs de courant, couches protectrices) sont réalisés par enrobage par immersion (dip coating). Les résultats présentés concernent un système tubulaire constitué de dix cellules électrochimiques élémentaires. Le système a fonctionné en continu durant plus de 75 jours (1 800 heures) sous 1 Ox1 05 Pa (10 bars) d'oxygène entre 780 et 800 OC (production d'oxygène dans les unités). Le potentiel total du système de dix cellules se stabilise rapidement (après quelques heures) à 15,25 V, soit environ 1,5 V par cellule en moyenne. Le rendement faradique est de 100%. Les résultats sont représentés par les figures 4A et 4B ainsi que dans le tableau 3. La Figure 4A représente les fonctions V = f (t) et 1 = f (t) pour un module de 10 membranes céramiques avec surface"d'accrochage"interne/externe, de structure LSM/Ag-LSM/LSCoFe. La Figure 4B représente l'évolution du rendement faradique au cours du temps d'un module de 10 membranes céramiques avec surface"d'accrochage" interne/externe, de structure LSM/Ag-LSM/LSCoFe. Conditions opératoires Performances électro-Dégradation chimiques (voltage) 780-800 h 150hpuis800 C-10bars-17A 17A-0, 25A/cm215, 70V 000h - 650 h Tableau 3 : Performances électrochimiques d'un module de 10 membranes cé- ramiques avec surface"d'accrochage"interne/externe, de structure LSM/Ag- LSM/LSCoFe Exemple 4 : Pureté de t'oxygène produit par un module de 10 unités YSZ dé- crit dans t'exempte 3/paramètres de fonctionnement : température 780-800 OC, pression (interne d'oxygène) : 10x105 Pa (10 barns), débit d'oxygène : 0vs Nl/min (analese après 2 mois de fonctionnement continu) Une analyse du gaz produit (02) sous une pression de 10 bars a été réalisée sur un module de 10 unités après plus de 2 mois de fonctionnement continu. L'analyse gaz a été réalisée par chromatographie en phase gazeuse et spectrométrie de masse. Les résultats ont révélé un niveau d'impuretés, essentiellement de l'azote, inférieur à 100 ppb. Le détail de l'analyse est reporté dans le tableau 4. Gaz Niveau d'impuretés (ppb) Argon (Ar) ND* 20 Azote (N2) 75 Hydrogène (H2) ND Méthane (CH4) ND Hydrocarbures (CnHm) ND 5 *ND d'ana- lyse) Tableau 4 : Analyse de l'oxygène produit par un module de 10 membranes céramiques avec surface"d'accrochage"interne/externe, de structure LSM/AgLSM/LSCoFe (P (02) = 10 bars, D (02) = 0, 6 NI/min) Conclusion Dans les quatre exemples, t'apport de couches protectrices à base de LSCoFe ralentit très fortement le phénomène de vieillissement des unités YSZ sous faible densité de courant ( res à 2 mois. Il est à signaler que la couche protectrice doit absolument être inerte chimiquement non seulement vis-à-vis du matériau collecteur de courant mais également des matériaux d'électrode (s) et de l'électrolyte solide. Le développement sur l'électrolyte solide dense de surface spécifique/rugosité permet une meilleure"accroche"des dépôts successifs, principalement l'électrode et le collecteur de courant et multiple parallèlement le nombre de points dits"triples"en électrochimie (points de contact entre l'électrolyte solide, l'électrode et le gaz (02)). Il ya délocalisation de la réaction d'électrode dans le volume et non plus uniquement à l'interface"plane"électrolyte solide/électrode. Les conséquences du développement de cette couche d'accrochage, de même nature que l'électrolyte solide et/ou l'électrode, combinée avec une structure électrode/collecteur de courant/couche protectrice, sont multiples : - Stabilisation de la dégradation des cellules à moins de 1%/1 000 h de fonctionnement sur ces unités pour des densités de courant de l'ordre de 0,20- 0,30 A/cm2, des températures comprises entre 750 et 800 OC et des pressions d'oxygène comprises entre 1 et 20 bars" - les conditions de fonctionnement des unités, par rapport aux systèmes "classiques"membrane céramique sans couche d'accrochage et avec couche protectrice, sont plus sévères en terme de productivité (x 1,5-2) et de température avec des dégradations (augmentation des potentiels de cellule) nettement plus faibles, - Le maintien de la productivité (rendement faradique) sous 10 bars d'oxygène, - La pureté de l'oxygène produit est de type N60, c'est à dire avec un taux d'impuretés des gaz de l'air (azote,...) inférieur à 100 ppb. A titre d'exemples supplémentaires conduisant aux résultats avantageux décrits ci-dessus, il y les les cellules électrochimiques dans lesquelles : - la couche d'accrochage développée sur les deux faces de l'électrolyte solide dense est constituée du même matériau que ce dernier. Il peut toutefois s'agir d'autres matériaux constituants la cellule, principalement de même nature que l'électrode. De manière générale il peut également s'agir de matériaux de struc- ture cristalline conductrices ioniques (électrolyte solide dense : phases d'Aurivillias, fluorite) et/ou mixtes (phases brown-millerite, pérovskite, pyrochlore) ; - la couche d'accrochage est caractérisée par le fait qu'elle peut être, si elle est de même nature que l'électrolyte solide dense, indissociable de ce dernier. La membrane céramique est caractérisée alors par une membrane possédant sur ses faces de part et d'autre une surface spécifique/rugosité. L'obtention de cette surface d'accrochage peut être obtenue soit à partir, après frittage, d'une membrane céramique, par pressage isostatique par exemple, soit à partir d'une membrane pré-frittée, soit à partir d'une membrane en cru ; - la couche intermédiaire est définie comme étant constituée de matériaux issus des dépôts sous et sus-jacents. Le coefficient d'expansion thermique de cette couche est inférieur à la couche sus-jacente et supérieur à la couche sousjacente. La couche d'accrochage peut être définie comme étant une couche intermédiaire entre l'électrolyte solide et l'électrode. La couche intermédiaire doit être suffisamment poreuse et d'épaisseur contrôlée et ne pas influencer les per- formances électrochimiques de la cellule. Elle est constituée soit de matériaux conducteurs ioniques, soit de matériaux conducteurs mixtes, soit de matériaux conducteurs électroniques, soit d'un mélange des matériaux pré cités ; - la couche protectrice est constituée d'une pérovskite de type LSCoFe ou autre, possédant des propriétés de conductivité mixte à basse température ( vol.), laque d'or,...). L'emploi de billes de type pérovskite peut également être envisagé, soit de même composition chimique que la couche protectrice, soit de composition chimique différente. REVENDICATIONS 1. Membrane céramique conductrice par ions oxyde, caractérisée en ce qu'elle comprend un volume fini non nul d'épaisseur totale non nulle E, comprenant : a) une couche dense (CD) d'un électrolyte solide ayant, à la température d'électrolyse, une structure cristalline conductrice par ions oxyde, d'épaisseur non nulle eo et de surfaces externes opposées So et S'o identiques ou différentes, b) une couche dite d'accrochage (CA), possédant, soit une structure cristalline conductrice par ions oxyde, soit une structure cristalline conductrice mixte, soit un mélange des deux structures cristallines précitées, pla- quée sur la surface So de la couche dense (CD), ayant une épaisseur ei non nulle, une surface externe Si, une surface spécifique si, et une rugosité Ri. c) de deux électrodes poreuses (EP) et (EP'), conductrices mixtes, de compositions chimiques identiques ou différentes, plaquées, l'une sur la surface Si de (CA) et l'autre sur la surface S'o de (CD), lesdites électrodes ayant respectivement des surfaces externes S2 et S'2 non nulles, identiques ou différentes et des épaisseurs non nulles e2, et e'2, identiques ou différentes, et d) de deux collecteurs de courant poreux (CC) et (CC'), de compositions chimiques identiques ou différentes, plaqués sur les surfaces S2 et S'2 de (EP) et (EP'), lesdits collecteurs de courant (CC) et (CC'), ayant respectivement des surfaces externe S3 et S3'non nulles, identiques ou différentes et des épaisseurs non nulles, e3 et e'3, identiques ou différentes, e) d'au moins une couche poreuse de revêtement (ER) constituée d'un matériau ou d'un mélange de matériaux, chimiquement compatible avec les matériaux, ou les mélanges de matériaux, desdits électrodes, collecteurs de courant et électrolyte solide, dont la température de frittage est très proche des températures de frittage des matériaux, ou des mélanges de matériaux constituant lesdits électrodes, collecteurs de courant, couche d'accrochage et électrolyte solide, ladite couche (ER) étant plaquée soit sur la surface S3 de (CC), soit sur la surface Ss'de (CC'), ladite couche de revêtement ayant une surface 84, et une épaisseur e4 non nulle, et caractérisée en ce que l'épaisseur E du volume de ladite membrane, est égale à la somme des épaisseurs de chacun des éléments cités. 2. Membrane telle que définie à la revendication 1, dans laquelle le volume fini d'épaisseur E, comprend une deuxième couche d'accrochage (CA'), possédant, soit une structure cristalline conductrice par ions oxyde, soit une structure cristalline conductrice mixte, soit un mélange des deux structures cristallies précitées, plaquée sur la surface S'o de la couche dense (CD), et sur la surface externe S'i de laquelle, est plaquée l'électrode (EP'), ladite couche (CA') ayant une épaisseur e'1 non nulle, une surface spécifique s'ice et une rugosité R'l, 3. Membrane telle que définie à l'une des revendications 1 ou 2, dans laquelle le volume fini d'épaisseur E, comprend une deuxième couche poreuse de revêtement (ER') constituée d'un matériau ou d'un mélange de matériaux, chimiquement compatibles avec les matériaux ou les mélanges de matériaux, desdits électrodes, collecteurs de courant, couches d'accrochage et électrolyte solide, dont la température de frittage est très proche des températures de frittage des matériaux ou des mélanges de matériaux constituant lesdits électrodes, collecteurs de courant et électrolyte solide, ladite couche (ER') étant plaquée sur celle des surfaces S's de (CC') ou S3 de (CC) qui n'est pas revêtue de la couche (ER), ladite couche (ER') ayant une surface 8'4, et une épaisseur e'4 non nulle. 4. Membrane telle que définie à l'une des revendications 1 à 3, dans laquelle le volume fini d'épaisseur E, comprend en outre une couche intermédiaire (CI23) constituée de matériaux issus de l'électrode (EP) et du collecteur de courant (CC), ladite couche (cob) ayant un coefficient d'expansion thermique (CET23) de valeur comprise entre celui, CET2, de (EP) et celui, CET3, de (CC) et de préférence supérieur au CET2 et inférieur à CET3, plaquée sur la surface 82 de (EP) et sur la surface externe 823 de laquelle, est plaqué le collecteur (CC), ladite couche CI23 ayant une épaisseur e23 non nulle, une surface spécifique S23M et une rugosité R23. 5. Membrane telle que définie à l'une quelconque des revendications 1 à 4, dans laquelle le volume fini d'épaisseur E, comprend en outre une deuxième couche intermédiaire (CI'23) constituée de matériaux issus de l'électrode (EP') et du collecteur de courant (CC'), ladite couche (CI'23) ayant un coefficient d'expan- sion thermique (CET'23) de valeur comprise entre celui, CET'2, de (EP') et celui, CET'3, de (CC') et de préférence supérieur au CET2 et inférieur à CET'3, plaquée sur la surface S'2 de (EP') et sur la surface externe S'23 de laquelle, est plaqué le collecteur (CC'), ladite couche CI'23 ayant une épaisseur e'23 non nulle, une surface spécifique s'23# et une rugosité R'23. 6. Membrane telle que définie à l'une quelconque des revendications 1 à 5, dans laquelle le volume fini d'épaisseur E, comprend en outre une couche intermédiaire (Cl34) constituée de matériaux issus du collecteur de courant (CC) et de la couche de revêtement (ER), ladite couche (cl34) ayant un coefficient d'expansion thermique (CET34) de valeur comprise entre celui, CET3, de (CC) et celui, CET4, de (ER) et de préférence supérieur au CET3 et inférieur à CET4, plaquée sur la surface 83 de (CC) et sur la surface externe 834 de laquelle, est plaquée la couche de revêtement (ER), ladite couche CI34 ayant une épaisseur e34 non nulle, une surface spécifique S34 et une rugosité R34. 7. Membrane telle que définie à l'une quelconque des revendications 3 à 6, dans laquelle le volume fini d'épaisseur E, comprend en outre une deuxième couche intermédiaire (CI'34) constituée de matériaux issus du collecteur de courant (CC') et de la couche de revêtement (ER'), ladite couche (CI'34) ayant un coefficient d'expansion thermique (CET'34) de valeur comprise entre celui, CET'3, de (EP') et celui, CET'4, de (ER') et de préférence supérieur au CET'3 et inférieur à CET'4, plaquée sur la surface S'3 de (CC') et sur la surface externe S'34 de laquelle, est plaquée la couche de revêtement (ER'), ladite couche Cl'34 ayant une épaisseur e'34 non nulle, une surface spécifique s'34 et une rugosité R'34. 8. Membrane céramique, telle que définie à l'une quelconque des revendications 1 à 7, caractérisée en ce que e2 = e'2. 9. Membrane céramique, telle que définie à l'une quelconque des revendications 1 à 8, caractérisée en ce que e3 = e'3. 10. Membrane céramique, telle que définie à l'une quelconque des revendications 2 à 9, caractérisée en ce que 1 = e'1. 11. Membrane céramique, telle que définie à l'une quelconque des revendications 5 à 10, caractérisée en ce que e23 = e'23. 12. Membrane céramique, telle que définie à l'une quelconque des revendications 7 à 11, caractérisée en ce que e34 = e'34. 13. Membrane céramique, telle que définie à l'une quelconque des revendications 3 à 12, caractérisée en ce que e4 = e'4 14. Membrane céramique, telle que définie à l'une des revendications 1 à 13, caractérisée en ce que : l'épaisseur eo est comprise entre environ 0, 01 mm et environ 2 mm et plus particulièrement entre environ 0, 05 mm et environ 1 mm, les épaisseurs Ci et e'1 sont comprises environ entre 1 um et 500 um et plus particulièrement entre 10 um et 300 um, les épaisseurs 02 et e'2 sont comprises entre environ 1 um et environ 500 omet plus particulièrement entre environ 10 um et environ 300 um, les épaisseurs e3 et e'3 sont comprises entre environ 1 um et environ 500 um et plus particulièrement entre environ 20 um et environ 300 um, les épaisseurs e4 et e'4 sont comprises entre environ 1 um et environ 500 um et plus particulièrement entre environ 20 um et environ 300 um, les épaisseurs e23 et e'23 sont comprises entre environ entre 1 um et environ 500 um et plus particulièrement entre environ 10 um et environ 300 um et, les épaisseurs e34 et e'34 sont comprises entre environ entre 1 um et 500 um et plus particulièrement entre 10 um et 300 um. 15. Membrane céramique, telle que définie à l'une des revendications 1 à 13, consistant en une plaque de surface plane S et d'épaisseur E et caractérisée en ce que chacune des surfaces So, S'o, Si, S2, S'2, S3, S'3, S4 et le cas échéant, S'1, S'4, S23, S'23, S34 et S'34, est égale à S, et consistant de préférence en une plaque de longueur L, comprise entre environ 1 cm et environ 1 m et plus particulièrement, entre 5 cm et environ 50 cm et de largeur 1, comprise entre environ 1 cm et environ 1 m et plus particulièrement entre 5 cm et environ 50 cm. 16. Membrane céramique, telle que définie à l'une des revendications 1, à 14, de forme tubulaire, consistant en un cylindre creux ouvert à ses deux extré- mités ou seulement à l'une d'entre elles, de diamètre extérieur D et de diamètre intérieur d, caractérisée en ce que la couche de support est la couche dense (CD) de l'électrolyte solide, en ce que les surfaces So, S'O, Si, 82, S'2, S3, S'3, S4 et le cas échéant, S'l, S'4, S23, S'23, 834 et S'34, sont cylindriques et coaxiales et en ce que l'épaisseur E est de la membrane est égale à la moitié de la différence (Dd). 17. Membrane céramique, telle que définie à la revendication 16, de longueur L comprise environ entre 1 cm et environ 1 m et plus particulièrement entre 10 cm et 50 cm. 18. Membrane céramique, telle que définie à l'une des revendications 1 à 17, dans laquelle l'électrolyte solide est représenté par la formule (1) : dans laquelle M représente au moins un atome trivalent ou tétravalent choisi parmi Bi, Ce, Zr, Ga, Th ou Hf, a et ss sont tels que la structure MaOp est électriquement neutre, R représente au moins un atome divalent ou trivalent choisi parmi Mg, Ca, Ba, Sr, Gd, Sc, Yb, Y, Sm ou La, y et 5 sont tels que la structure R, Oô est électriquement neutre, x est compris entre 0,05 et 0,30 et plus particulièrement, entre 0,075 et 0,15. 19. Membrane céramique, telle que définie à la revendication 18, dans laquelle l'électrolyte solide est un oxyde céramique ou un mélange d'oxydes céramiques, choisi parmi ZrO2, CeO2, Hf02, Th02, Ga203 ou Bi2O3, dopé avec un ou plusieurs oxydes choisis parmi MgO, CaO, BaO, SrO, Gd203, Sc2O3, Yob203, Er203, Y203, Sm203, In203, Nb203 et La203. 20. Membrane céramique, telle que définie à la revendication 19, dans laquelle l'électrolyte solide est l'oxyde de zirconium stabilisé à l'oxyde d'yttrium de formule (la) : dans laquelle x est compris entre 0,05 et 0,15. 21. Membrane céramique, telle que définie aux revendications 1 à 20, dans laquelle les électrodes (EP) et (EP') sont en un matériau ou un mélange de matériau de formule (II) : dans laquelle, Mi représente un ou plusieurs atomes choisis parmi La, Ce, Pr, Nd, Pm, Sm, Eu, Gd, Tb, Dy, Ho, Er, Tm, Yb, Lu, Y, Mg, Ca, Sr ou Ba, M2 représente un ou plusieurs atomes choisis parmi Sc, Ti, V, Cr, Mn, Fe, Co, Ni, Cu ou Zn. 22. Membrane céramique, telle que définie à la revendication 21, dans laquelle les électrodes, de compositions identiques ou différentes, sont en un matériau ou en un mélange de matériaux choisis parmi LaNiO3, CauLavMnOw, LauSrvMnOw, LauSrvCoOw, CauLavCoOw, GduSrvCoOw, LauSryCrOw, LauSrvFeOw ou LauSrvFecCOdOw, dans lesquels u + v et c + d sont égaux à 1 et west tel que la structure en cause est électriquement neutre. 23. Membrane céramique, telle que définie aux revendications 1 à 22, dans laquelle les couches (CA) et CA') sont de composition chimique identique à celle de l'électrolyte solide. 24. Membrane céramique, telle que définie à la revendication 23, caractérisée en ce qu'elle comprend un volume fini non nul d'épaisseur totale non nulle E, comprenant : a) une couche d'un électrolyte solide à gradient continu de porosité superficielle contrôlé (CE), ayant, à la température d'électrolyse, une structure cristalline conductrice par ions oxydes, d'épaisseur non nulle eo + ei + e', et de surfaces externes opposées Si et S', identiques, de surface spécifique si. et sew identiques et de rugosité Ri et R', identiques. b) de deux électrodes poreuses (EP) et (EP'), conductrices mixtes, de compositions chimiques identiques ou différentes, plaquées sur chacune des surface Si et Si de (CE), lesdites électrodes ayant respectivement des surfaces externes 82 et S'2 non nulles, identiques ou différentes et des épaisseurs non nulles e2, et e'2, identiques ou différentes, et c) de deux collecteurs de courant poreux (CC) et (CC'), de compositions chimiques identiques ou différentes, plaqués sur les surfaces S2 et S'2 de (EP) et (EP'), lesdits collecteurs de courant (CC) et (CC'), ayant respectivement des surfaces externe Sa et Ss'non nuiies, identiques ou différentes et des épaisseurs non nulles, e3 et e'3, identiques ou différentes, d) d'au moins une couche poreuse de revêtement (ER) constituée d'un matériau ou d'un mélange de matériaux, chimiquement compatible avec les maté- riaux, ou les mélanges de matériaux, desdits électrodes, collecteurs de courant et électrolyte solide à gradient continu de porosité superficielle contrôlé, dont la température de frittage est très proche des températures de frittage des matériaux, ou des mélanges de matériaux constituant lesdits desdits électrodes, collecteurs de courant et électrolyte solide, ladite couche (ER) étant plaquée soit sur la surface 83 de (CC), soit sur la surface 83'de (CC'), ladite couche de revêtement ayant une surface 84. et une épaisseur e4 non nulle, et caractérisée en ce que l'épaisseur E du volume de ladite membrane, est égale à la somme des épaisseurs de chacun des éléments cités. 25. Membrane céramique, telle que définie aux revendications 1 à 22, dans laquelle les couches (CA) et (CA') sont de composition chimique identique à celle des électrodes (EP) et (EP'). 26. Membrane céramique, telle que définie aux revendications 1 à 22, dans laquelle les couches (CA) et CA) sont de composition chimique identique ou différente, consistant en un mélange de composés de formule (la) et de formule (ici). 27. Membrane céramique, telle que définie à l'une des revendications 1 à 25, dans laquelle les collecteurs de courant (CC) et (CC'), sont constitués essentiellement, soit par un métal, soit par une laque de métal et plus particulièrement une laque d'or ou une laque d'argent, soit par un mélange métal/céramique "oxyde inerte", plus particulièrement un mélange métal/alumine, soit par un mélange métal/céramique oxyde"conducteur mixte", et plus particulièrement un mélange métal/matériau pérovskite, soit par un mélange métal/céramique oxyde"conducteur ionique"et plus particulièrement un mélange métal/zircone stabilisée à l'yttrium (8% mol.), soit par un mélange métal/céramique oxyde "conducteur électronique"et plus particulièrement un mélange métal/oxyde de nickel, soit par un mélange métal/carbure et plus particulièrement un mélange métal/carbure de silicium, soit par un mélange métal/nitrure et plus particulièrement un mélange métal/nitrure de silicium, soit par un mélange d'un ou de plusieurs des mélanges définis précédemment. 28. Membrane céramique, telle que définie à la revendication 27, dans laquelle les collecteurs de courant (CC) et (CC'), de compositions identiques ou différentes, sont en un mélange d'un métal choisi, soit parmi les métaux de transition, plus particulièrement parmi, l'argent, le cuivre et le nickel, soit parmi les mé- taux nobles et plus particulièrement parmi l'or, le platine et le palladium avec, ou bien un ou plusieurs composés de formule (1) telle que définie précédemment ou bien avec un ou plusieurs composés de formule (II) telle que définie précédemment. 29. Membrane céramique, telle que définie à la revendication 28, dans laquelle les collecteurs de courant (CC) et (CC'), de composition identique, sont soit en un mélange d'argent et de zircone dopée à l'oxyde d'yttrium, de préférence YSZ (8%), soit en un mélange d'argent avec un ou plusieurs composés de formule (ici), de préférence le manganite de lanthane dopé au strontium (LSM) et tout particulièrement Lao, gSro, 1MnO3-, soit en un mélange d'argent, de céramique "conductrice ionique"et de céramique"conductrice mixte"et de préférence le mélange Ag-YSZ (8%)-LSM. 30. Membrane céramique, telle que définie à l'une des revendications 1 à 29, dans laquelle les couches de revêtement (ER) et, le cas échéant (ER'), sont isolantes. 31. Membrane céramique, telle que définie à l'une des revendications 1 à 29, dans laquelle dans laquelle les couches de revêtement (ER) et, le cas échéant (ER'), sont en des composés ou des mélanges de composés de formule (II) et plus particulièrement en des composés de formule LauSrvCodFecOw, dans lesquels u + v et c + d sont égaux à 1 et west tel que la structure en cause est électriquement neutre. 32. Membrane céramique, telle que définie à la revendications 31, dans laquelle les couches de revêtement (ER) et, le cas échéant (ER'), sont en un composé de formule (lia) : dans laquelle west tel que la structure de formule (lia), est électriquement neutre. 33. Membrane céramique, telle que définie à l'une des revendications 1 à 32, dans laquelle chacun des collecteurs de courant (CC) et (CC'), est relié à la partie extérieure du circuit par un fil conducteur électronique, en un métal identique ou différent à celui que lesdits collecteurs de courant comportent. 34. Membrane céramique, telle que définie à l'une des revendications 16 à 33, caractérisée en ce qu'elle est remplie de billes de mullite, de zircone, d'alumine ou de pérovskite. 35. Utilisation d'une membrane céramique, telle que définie à l'une quelconque des revendications 1 à 34, pour séparer l'oxygène de l'air ou d'un mélange gazeux, le contenant. 36 Utilisation d'une membrane céramique, telle que définie à l'une quelconque des revendications 1 à 34, pour produire de l'oxygène ultra-pur sous pression. 37. Utilisation d'une membrane céramique, telle que définie à l'une quelconque des revendications 1 à 34, pour analyser la présence d'oxygène dans une atmosphère gazeuse. 38. Procédé de préparation d'oxygène ultra-pur consistant en la séparation de l'oxygène de l'air par conduction ionique à travers une cellule électrochimique, telle que définie à l'une quelconque des revendications 1 à 34. 39. Procédé d'élimination de l'oxygène d'une atmosphère gazeuse dans laquelle sont effectuées des applications nécessitant des atmosphères à faible teneur en oxygène ou sans oxygène, consistant en la séparation de l'oxygène de ladite atmosphère, par conduction ionique à travers une membrane, telle que définie à l'une quelconque des revendications 14 ou 15 et 18 à 33. 40. Procédé de production d'énergie thermique et électrique au sein d'une pile à combustible solide, par réaction de l'oxygène et de l'hydrogène, caractérisé en ce que ledit oxygène est obtenu en le séparant de l'air à travers une membrane céramique, telle que définie à l'une quelconque des revendications 1 à 34.